(57)【要約】【課題】電位センサの先端における異物の付着や摩耗を軽減して、感光体の表面に対する電極部の高さ位置の変化を抑制し、長期間に渡って電位センサを用いた制御が適正に行える画像形成装置を提供する。【解決手段】電位センサ３０が長手方向に１０個配列された支持梁４４は、案内レール４１に支持されて昇降可能である。支持梁４４の両端部に一対のカム溝４２を形成して偏心カム４３を保持させ、感光ドラム１の前回転が開始されると、駆動モータＭ２を作動させて支持梁４４を下降させて、電位センサ３０を感光ドラム１に当接させる。露光装置３を作動させて試験静電像を書き込んで電位センサ３０の出力信号のピーク値を測定する。ピーク値が所定レベルに回復するのを待って支持梁４４を上昇させ、感光ドラム１から電位センサ３０を離間させた後に画像形成を許可する。【選択図】図２
2010060761.tif 000002
【特許請求の範囲】
【請求項１】
感光体と、
前記感光体に静電像を形成する静電像形成手段と、
回転する前記感光体に先端を当接させて、前記静電像の電位分布の傾きを検出可能な電位センサと、を備えた画像形成装置において、
前記電位センサの先端を前記感光体から離間させる方向に移動させる移動機構と、
前記電位センサの非検出時に、前記感光体に対する前記先端の当接を離間させるように前記移動機構を制御する制御手段と、を備えたことを特徴とする画像形成装置。
【請求項２】
前記電位センサは、前記感光体の回転方向に直角な幅方向に複数配置され、
前記移動機構は、複数の前記電位センサを共通に支持して前記離間させる方向へ一体に移動させることを特徴とする請求項１記載の画像形成装置。
【請求項３】
前記電位センサは、前記感光体と前記電極面との対向間隔に位置するように、所定の曲率で折り返された高抵抗性材料の基板フィルム層と、前記基板フィルム層の折り返し線に沿った湾曲面に前記電極面が位置するように、前記基板フィルム層の内側面に検知電極部を薄膜形成した薄膜電極層と、前記基板フィルム層に前記所定の曲率を付与するように、前記基板フィルム層及び前記薄膜電極層に密着して配置された中心層と、を備え、前記基板フィルム層の湾曲面を前記感光体に当接させて前記感光体の表面電位の変化を検出することを特徴とする請求項１又は２記載の画像形成装置。
【請求項４】
前記電位センサは、前記基板フィルム層と前記中心層との重なり部分が前記折り返し線に垂直な面内で曲げ可能な長さを有して、前記感光体の幅方向に垂直な面内で前記感光体の回転方向に向かって先端を突き出すように前記感光体の法線から所定角度を傾けて配置され、前記重なり部分の曲げ反力によって、前記感光体に対する接触圧が設定されていることを特徴とする請求項３記載の画像形成装置。
【請求項５】
感光体と、
前記感光体に静電像を形成する静電像形成手段と、
回転する前記感光体に先端を当接させて、前記静電像の電位分布の傾きを検出可能な電位センサと、を備えた画像形成装置において、
前記電位センサの先端を前記感光体から離間させる方向に移動させる移動機構と、
前記電位センサの非検出時に、前記感光体に対する前記先端の当接状態を維持したまま当接圧力を軽減させるように前記移動機構を制御する制御手段と、を備えたことを特徴とする画像形成装置。
【発明の詳細な説明】
【技術分野】
【０００１】
本発明は、回転する感光体に先端を当接させて、静電像の電位分布の変化を検出可能な電位センサを備えた画像形成装置、詳しくは電位センサの先端の汚れや摩耗を軽減する構造に関する。
【背景技術】
【０００２】
静電像形成手段を用いて感光体に形成した静電像を、現像手段を用いてトナー像に現像して、記録材に転写する画像形成装置が広く用いられている。このような画像形成装置では、従来の非接触式の電位センサとは異なる、回転する感光体に先端を当接させて、静電像の電位分布の変化を検出可能な電位センサを装備して、種々の制御を行わせることが提案されている。
【０００３】
特許文献１には、回転する感光体の表面電位の変化を、静電像の走査線幅以上の解像度で検出可能な電位センサが示される。ここでは、感光体の回転方向に形成された静電像の電位分布のエッジを検出して、検出結果を画像形成条件にフィードバックしている。
【０００４】
特許文献２には、回転する感光体に先端を当接させて、感光体の表面に形成された静電像の電位分布を、走査線幅以上の解像度で検出可能な電位センサが示される。ここでは、感光体の主走査方向に電位センサを移動させて、主走査方向の複数の位置で、それぞれ感光体の全周に渡って静電像の電位分布のエッジを検知することにより、感光体の表面欠陥の有無を判定している。
【０００５】
【特許文献１】特開平１１−１８３５４２号公報
【特許文献２】特開２００４−７７１２５号公報
【発明の開示】
【発明が解決しようとする課題】
【０００６】
特許文献１に示される電位センサは、表面電位の変化を検知するための電極部を感光体の表面から一定の高さ位置に維持するための複雑な機構や制御が必要である。
【０００７】
これに対して、特許文献２に示される電位センサは、感光体の表面に対して電極部を一定の高さ位置に維持するための機構や制御が不要である。何故なら、表面電位の変化を検知するための電極部の表面に所定厚さに形成した誘電体材料層を、感光体の表面に当接させることにより、電極部を感光体の表面から一定の高さ位置に位置決めているからである。
【０００８】
しかし、電位センサの先端を、感光体の表面に摺擦させている場合、電位センサの先端に異物が付着したり、電位センサの先端が摩耗したりして、感光体の表面に対する電極部の高さ位置が変化する場合がある。そして、感光体の表面と電極部との対向間隔が変化すると、同じ電位分布を検知した際の出力レベルが変化してしまい、電位センサを用いた制御が適正に行えなくなる。
【０００９】
例えば、近年の画像形成装置の高速化に伴って、電位センサの先端にトナーが融着し易する場合が出てきている。また、フルカラー機のような二成分現像剤を使用する画像形成装置では、シリカ系の外添剤が研磨剤として作用して電位センサの先端を摩耗させる場合がある。
【００１０】
本発明は、電位センサの先端における異物の付着や摩耗を軽減して、感光体の表面に対する電極部の高さ位置の変化を抑制して、長期間に渡って電位センサを用いた制御が適正に行える画像形成装置を提供することを目的としている。
【課題を解決するための手段】
【００１１】
本発明の画像形成装置は、感光体と、前記感光体に静電像を形成する静電像形成手段と、回転する前記感光体に先端を当接させて、前記静電像の電位分布の傾きを検出可能な電位センサとを備えたものである。そして、前記電位センサの先端を前記感光体から離間させる方向に移動させる移動機構と、前記電位センサの非検出時に、前記感光体に対する前記先端の摺擦を軽減するように前記移動機構を制御する制御手段とを備える。
【発明の効果】
【００１２】
本発明の画像形成装置では、電位センサの非検出時に移動機構を作動させて電位センサの先端を感光体から離間又は当接圧を軽減するため、電位センサの先端における異物の付着や摩耗が軽減される。従って、感光体の表面に対する電極部の高さ位置の変化を抑制して、長期間に渡って電位センサを用いた制御が適正に行える。
【発明を実施するための最良の形態】
【００１３】
以下、本発明の実施形態を、図面を参照して詳細に説明する。本発明は、電位センサをその非検出時に離間可能である限りにおいて、実施形態の構成の一部又は全部を、その代替的な構成で置き換えた別の実施形態でも実施できる。
【００１４】
本実施形態では、感光ドラムから記録材へ枚葉式に直接トナー像を転写する画像形成装置を説明するが、中間転写ベルトを用いた画像形成装置や記録材搬送ベルトを用いた画像形成装置でも実施できる。
【００１５】
なお、特許文献１、２に示される画像形成装置及び電位センサに関する一般的な事項については、図示を省略して重複する説明を省略する。また、請求項で用いた構成名に括弧を付して示した参照記号は、発明の理解を助けるための例示であって、実施形態中の該当する部材等に構成を限定する趣旨のものではない。
【００１６】
＜画像形成装置＞
図１は電位センサを取り付けた画像形成装置の構成の説明図、図２は静電像センサの配置の説明図である。
【００１７】
図１に示すように、画像形成装置１００は、感光ドラム１にトナー像を形成して転写部Ｔ１へ給送された記録材Ｐに転写する。トナー像を転写されたシートＰは、定着装置８へ送り込まれてトナー像を定着される。
【００１８】
回転する感光体ドラム１の周囲に、帯電装置２、露光装置３、現像装置４、転写装置５、クリーニング装置６、及び電位センサ３０が配置される。
【００１９】
帯電装置２は、電源Ｄ３から電圧を印加されたワイヤ電極２ｂの周囲で、コロナ放電に伴って発生させた帯電粒子を感光ドラム１に照射して、感光ドラム１の表面を一様な負極性の暗部電位ＶＤに帯電させる。
【００２０】
露光装置３は、帯電した感光ドラム１の表面にレーザービームを走査して、暗部電位ＶＤを明部電位ＶＬまで低下させることにより画像の静電像を書き込む。
【００２１】
現像手段の一例である現像装置４は、感光ドラム１に形成された静電像をトナーで現像してトナー像を形成する。現像装置４は、負極性に帯電したトナーを明部電位ＶＬの部分へ選択的に付着させて静電像を反転現像する。
【００２２】
転写装置５は、電源Ｄ１から正極性の電圧を印加されたワイヤ電極５ｂの周囲で、コロナ放電に伴って発生させた正極性の帯電粒子を、転写部Ｔ１を通過する記録材Ｐの裏面に照射して記録材Ｐを正極性に帯電させる。これにより、負極性に帯電して感光ドラム１に担持されたトナー像が記録材Ｐへ転写される。
【００２３】
記録材Ｐは、カセット２０から取り出されて分離ローラ２１で１枚ずつに分離され、搬送ローラ２２からレジストローラ２３へ搬送されて待機する。レジストローラ２３は、感光ドラム１に担持されたトナー像にタイミングを合わせて転写部Ｔ１に記録材Ｐを送り出す。
【００２４】
クリーニング装置６は、感光ドラム１にクリーニングブレード６ｂを摺擦させて転写部Ｔ１を通過した感光ドラム１の表面に付着した転写残トナーを除去する。トナー容器６ａに回収された転写残トナーは、搬送スクリュー６ｃに搬送されて不図示の廃トナーボックスに集められる。
【００２５】
クリーニング装置６は、回転する感光ドラム１にクリーニングブレード６ｂを摺擦させて、摩擦加熱し、感光ドラム１の表面に付着した水分を蒸発させる。このとき、クリーニングブレード６ｂの先端に停滞したトナーに絡めて放電生成物の一部も除去される。このため、感光ドラム１を回転させ続けると、摺擦を通じた水分及び放電生成物の除去に伴って、感光ドラム１の表面抵抗が次第に回復して、画像流れが少しずつ起こり難くなる。
【００２６】
図２に示すように、電位センサ３０は、感光ドラム１の回転方向に直角な幅方向に複数配置される。合計１０個の電位センサ３０が、感光ドラム１の円筒面の母線に沿って配列して、幅方向の１０箇所の位置でそれぞれ感光ドラム１の表面電位を検出する。
【００２７】
図２を参照して図１に示すように、電位センサ３０は、露光装置３による露光位置と現像装置４による現像位置との間で感光ドラム１の表面電位の変化を検出する。
【００２８】
制御部１１０は、画像形成装置１００の前回転動作において、静電像形成手段の一例である帯電装置２及び露光装置３を制御して、走査線に沿った試験静電像１ｓを感光ドラム１の全周に形成する。画像形成の開始を待機させて、主走査方向の試験静電像１ｓを、所定ピッチで、感光ドラム１の全周に渡って書き込む。
【００２９】
制御部１１０は、電位センサ３０を用いて試験静電像１ｓを検出することにより、試験静電像１ｓのエッジの電位分布の傾斜を評価する。その時点で画像を形成した場合の画像流れの発生し易さを見積もって、画像流れの発生がなくなったと判定できた時点で、画像形成を許可する。試験静電像１ｓのエッジの電位分布の傾斜が緩い場合には、画像流れが発生し易いので、感光ドラム１の回転を継続させて、感光ドラム１の表面抵抗をさらに回復させる。そして、試験静電像１ｓのエッジの電位分布の傾斜が所定レベルに回復した段階で、画像形成の待機を解除する。
【００３０】
＜感光体＞
図３は感光ドラムの感光層の構成の説明図である。
【００３１】
画像形成装置１００は、電子線を照射して感光層１ｂの表面硬度を高めた感光ドラム１を採用している。高硬度の感光ドラム１の場合、感光層１ｂの摩耗速度が従来の１／４以下であるため、従来、普通紙３〜７万枚で寿命を迎えていた感光ドラム１が、１２〜３０万枚まで画像形成を継続できる。反面、高硬度の感光ドラム１では、表面の摩耗とともに除去されていた帯電生成物が感光ドラム１の表面により多く残留するようになって、帯電生成物に起因する画像流れが発生し易くなる。
【００３２】
図３に示すように、感光ドラム１は、直径３０ｍｍ長さ３６０ｍｍのアルミニウムシリンダの基層１ａの表面に、導電層１ｃ、中間層１ｄ、電荷発生層１ｅ、電荷輸送層１ｆ、保護層１ｇからなる感光層１ｂを形成している。
【００３３】
導電層１ｃは以下の手順で形成した。１０％の酸化アンチモンを含有する酸化スズで被覆した導電性酸化チタン粉体５０部（重量部、以下同様）、フェノール樹脂２５部、メチルセロソルブ２０部、及びメタノール５部を調合した。そして、調合物にシリコーンオイル（ポリジメチルシロキサンポリオキシアルキレン共重合体、平均分子量３０００）０．００２部を加えて、φ１ｍｍガラスビーズを用いたサンドミル装置で２時間分散して調整して導電層１ｃ用の塗料を形成した。この塗料を基層１ａ上に浸漬塗布方法で塗布し、１４０℃で３０分乾燥して、膜厚２０μｍの導電層１ｃを形成した。
【００３４】
中間層１ｄは以下の手順で形成した。Ｎ−メトキシメチル化ナイロン５部をメタノール９５部中に溶解して、中間層１ｄ用の塗料を調整した。この塗料を導電層１ｃ上に浸漬コーティング法によって塗布した後、１００℃で２０分間乾燥して、０．６μｍの中間層１ｄを形成した。
【００３５】
電荷発生層１ｅは以下の手順で形成した。ＣｕＫαのＸ線回折におけるブラック角２θ±０．２度が９．０度、１４．２度、２３．９度及び２７．１度に強いピ−クを有するオキシチタニウムフタロシアニンを準備した。オキシチタニウムフタロシアニンを３部、ポリビニルブチラ−ル（商品名エスレックＢＭ２、積水化学（株）製）３部及びシクロヘキサノン３５部をφ１ｍｍガラスビ−ズを用いたサンドミル装置で２時間分散した。その後、調合物に酢酸エチル６０部を加えて電荷発生層１ｅ用の塗料を調製した。この塗料を中間層１ｄの上に浸漬塗布方法で塗布した後、５０℃で１０分間乾燥して、膜厚０．２μｍの電荷発生層１ｅを形成した。
【００３６】
電荷輸送層１ｆは以下の手順で形成した。構造式（４）のスチリル化合物を１０部、および構造式（５）の繰り返し単位を有するポリカーボネート樹脂１０部をモノクロロベンゼン５０部およびジクロロメタン３０部の混合溶媒中に溶解して、電荷輸送層１ｆ用の塗布液を調整した。
【００３７】
【化１】
2010060761.tif 000003
【００３８】
この塗布液を電荷発生層１ｅ上に浸漬コーティングした後、１２０℃で一時間乾燥することによって膜厚が２０μｍの電荷輸送層を形成した。
【００３９】
保護層１ｇは以下の手順で形成した。構造式（３）の正孔輸送性化合物６０部をモノクロロベンゼン５０部およびジクロロメタン５０部の混合溶媒中に溶解して保護層１ｇ用の塗料を調整した。保護層１ｇ用の塗料には、フッ素原子含有樹脂粒子として４フッ化エチレン樹脂を保護層１ｇの全重量に対して３０重量％を含有させた。
【００４０】
【化２】
2010060761.tif 000004
【００４１】
この塗布液を電荷輸送層１ｆ上にコーティングした後、酸素濃度１０ｐｐｍの雰囲気下で加速電圧１５０ＫＶ、照射線量５０ＫＧｙの条件で電子線を照射した。その後、引き続いて、同雰囲気下で感光ドラム１の温度が１００℃になる条件で１０分加熱処理をおこない、膜厚５μｍの保護層１ｇを形成した。このようにして、電子線照射によって感光層１ｂの表面硬度を高めた電子写真感光体としての感光ドラム１を得た。
【００４２】
硬度試験用の感光ドラム１を２５℃湿度５０％の環境下に２４時間放置した後、微小硬さ測定装置フィシャースコープＨ１００Ｖ（Ｆｉｓｃｈｅｒ社製）を用いて、ＨＵ（ユニバーサル硬さ値）及び弾性変形率を求めた。結果、ＨＵが１９０Ｎ／ｍｍ２、Ｗｅ（弾性変形率）が４６％であった。
【００４３】
実機搭載用の感光ドラム１を画像形成装置ｉＲ３０４５（キヤノン株式会社製）に搭載した。そして、通常環境下（２０℃／５０％ＲＨ）にて、トナー載り量０．０２５ｇ／Ａ４サイズの画像を１枚間欠で１０万枚、通紙画像試験し、試験の前後における感光層１ｂの膜厚を、渦電流式膜厚計（Ｆｉｓｈｅｒ社製）により測定した。初期の膜厚と比べていくら削れたかを計算し、その数字を試験中の感光ドラム１の回転数で割って、単位をμｍ／１万回転とする削れ量を算出した。結果、感光ドラム１における画像可能領域の削れ量は０．１μｍ／万回転となった。
【００４４】
＜電位センサ＞
図４は電位センサの構成の説明図、図５は電位センサの出力回路の説明図、図６は電位センサの製造方法の説明図、図７は電極パターンの説明図、図８は電位センサの先端形状の説明図である。
【００４５】
図４に示すように、薄板状の電位センサ３０は、画像形成装置１００から片持ち支持されて先端部を感光ドラム１に当接させている。電位センサ３０は、薄板部分の曲げ反力によって、感光ドラム１に対する接触線圧が設定されている。円筒状に湾曲した電極面（３２ａ）の表面を覆った高抵抗性材料（３１）を感光ドラム１に当接させることで、電極面（３２ａ）と感光ドラム１との対向間隔が設定されている。
【００４６】
基板フィルム層３１は、感光ドラム１と電極面（３２ａ）との対向間隔に位置するように所定の曲率で折り返している。薄膜電極層３２は、基板フィルム層３１の折り返し領域の内側面に、折り返し線に沿った検知電極部３２ａを薄膜パターンとして形成してある。中心層３３は、基板フィルム層３１に所定の曲率を付与するように、基板フィルム層３１の内側面に密着して配置される。基板フィルム層３１と中心層３３との重なり部分は、基板フィルム層３１の折り返し線に垂直な面内で曲げ可能な長さＬ３を有している。
【００４７】
薄膜電極層３２は、基板フィルム層３１の折り返し領域の反対側で配線可能となるように、検知電極部３２ａに連続させて基板フィルム層３１の内側面に固定された接続配線部３２ｂを含む。
【００４８】
なお、図４では、図示の都合上、斜めに傾けた電位センサ３０の検知電極部３２ａの下側に接続配線部３２ｂを接続して示したが、図５に示すように、検知電極部３２ａの上側から接続配線部３２ｂを取り出してもよい。
【００４９】
電位センサ３０が感光ドラム１に接触する接触線は、感光ドラム１の表面を軸方向に横断する直線（円筒面の母線）に対して平行に位置決められている。このため、感光ドラム１に形成された主走査方向の静電像１ｓのエッジは、電位センサ３０の接触線をほぼ同時に通過する。
【００５０】
図５に示すように、感光ドラム１が矢印Ｒ１方向に回転すると、暗部電位ＶＤに帯電された感光ドラム１の表面に形成された明部電位ＶＬの試験静電像１ｓが電位センサ３０を通過する。基板フィルム層３１を介して検知電極部３２ａを感光ドラム１に対向させることで、感光ドラム１の表面電位の変化に応じた電圧信号が検知電極部３２から取り出される。試験静電像１ｓが電位センサ３０に近付いて差し掛かる過程では、検知電極部３２ａから誘導電流が流れ出して正極性の電圧信号が出力される。その後、静電像１ｓが電位センサ３０を通過して遠ざかる過程では、検知電極部３２ａに誘導電流が流れ込んで負極性の電圧信号が出力される。このようにして、電位センサ３０からは、試験静電像１ｓの電位分布の微分波形に相当する出力が取り出される。
【００５１】
信号処理回路１２０は、増幅回路１２１によって電位センサ３０の電圧信号を増幅して、図中（ａ）に示すように、試験静電像１ｓの電位分布の微分波形に相当するアナログ電圧信号を出力する。アナログ処理回路１２２は、増幅されたアナログ電圧信号の正負のピーク電圧ＶＰ１、ＶＰ２を検出して、出力回路１２３、１２４でＡ／Ｄ変換（数値化）したデータを制御部１１０に送出する。制御部１１０は、正負のピーク電圧値ＶＰ１、ＶＰ２を取り込んで、試験静電像１ｓのエッジの電位分布の傾きを評価する。
【００５２】
積分回路１２５は、増幅回路１２１から出力された「電位分布の微分波形に相当するアナログ信号」を積分して、図中（ｂ）に示すように、電位分布に相当するアナログ電圧信号を出力する。このアナログ電圧信号の振幅ＶＰ３は、試験静電像１ｓの静電像コントラスト（現像コントラスト＋かぶり取り電圧）を反映した値になっている（図９参照）。
【００５３】
図６の（ａ）に示すように、柔軟な樹脂材料の基板フィルム層３１の表面に、導電性ペーストを用いて検知電極部３２ａと接続配線部３２ｂとをスクリーン印刷によってパターン形成することにより、薄膜電極層３２が形成される。導電性ペーストは、銀粉等の金属粉末に有機溶剤等を混合してペースト状に加工したものである。
【００５４】
あるいは、検知電極部３２ａと接続配線部３２ｂとに対応させた開口を形成したマスクを重ねた基板フィルム層３１に金属薄膜を真空蒸着又はスパッタリング形成することにより、薄膜電極層３２が形成される。
【００５５】
あるいは、基板フィルム層３１の全面に貼り付け、真空蒸着、又はスパッタリング形成した金属薄膜にレジストパターンを形成してエッチングすることにより、検知電極部３２ａと接続配線部３２ｂとをパターン形成する。例えば、フレキシブルプリント基板を作成する場合のように、回路パターンをレジスト層に投影露光してレジストパターンを形成して、エッチングによりレジスト層から露出した金属薄膜を除去する。
【００５６】
図６の（ｂ）に示すように、薄膜電極層３２の電極パターンが形成された基板フィルム層３１の全面に第１接着層３４が形成される。
【００５７】
図６の（ｃ）に示すように、基板フィルム層３１と同一材料のフィルム層３５を、第１接着層３４の上に重ねて、全体が均一な厚さになるようにローラ加圧することにより、基板フィルム層３１とフィルム層３５とが一体に接着される。
【００５８】
図６の（ｄ）に示すように、第１接着層３４と同一材料の第２接着層３６が、フィルム層３５の全面に形成される。
【００５９】
図６の（ｅ）に示すように、第２接着層３６を内側にして基板フィルム層３１とフィルム層３５との重なりを折り返して加圧することにより、フィルム層３５の内側面同士が接着される。中心層３３は、第１接着層３４を介して基板フィルム層３１及び薄膜電極層３２を覆うように配置され、第２接着層３６を挟んで背中合わせに折り返されたフィルム層３５である。
【００６０】
図７の（ａ）に示すように、薄膜電極層３２の絶縁性を確保するために、薄膜電極層３２の電極パターンは、基板フィルム層３１の縁よりも内側に寄せて形成される。検知電極部３２ａは、基板フィルム層３１を折り返す内側面に折り返し線３３ｓに沿った面状に形成される。接続配線部３２ｂは、折り返し線３３ｓの反対側でパッド３２ｃが配線可能となるように、検知電極部３２ａに連続させて配置される。
【００６１】
なお、接続配線部３２ｂは、図５の（ｂ）に示すように、検知電極部３２ａの中央からＴ字状に分岐させてもよく、図５の（ｃ）に示すように、検知電極部３２ａの任意の位置から分岐させてもよい。検知電極部３２ａ及び接続配線部３２ｂの形状は、様々な形状が可能であって、図４に示すパターン例の限りでない。しかし、基本的には、電位センサ３０の先端の接触面に平行に検知電極部３２ａが配置され、検知電極部３２ａのある箇所から垂直に接続配線部３２ｂが形成されてパッド３２ｃに繋がっていることが好ましい。
【００６２】
図５に示すように、電位センサ３０は、感光ドラム１の幅方向に垂直な面内で回転方向に向かって先端を突き出すように、感光ドラム１の表面に対して斜めに当接する。このように当接させることで、感光ドラム１に対する摩擦力が電位センサ３０を浮き上げて当接圧を減らすので、感光ドラム１が偏心回転しても電位センサ３０は、安定した小さな当接圧を維持して精密に表面を追従できる。感光ドラム１の垂線方向に対する電位センサ３０の傾き角度αは、５〜８０度が好ましい。
【００６３】
検知電極部３２ａと感光ドラム１の表面とを電極間距離ｄで対向するコンデンサとみなして、感光ドラム１側の電位が変化した場合を考える。このとき、検知電極部３２ａに誘導電流が出入りして出力される電圧Ｖは、電極間距離ｄに応じて変化するため、感光ドラム１の偏心回転や電位センサ３０の振動によって電位センサ３０の出力Ｖが変動する。
Ｖ＝Ｑ／Ｃ＝ｋ×Ｑ×ｄ／Ｓ  （ｋ：定数、ｄ：電極間距離、Ｓ：電極面積）
【００６４】
従って、感光ドラム１の偏心回転等によって２５μｍの電極間距離ｄが２．５μｍ変動しただけで、電位センサ３０の出力が１０％変化してしまい、正常時のピーク値の９０％をしきい値とするような画像流れの判断は不可能になる。
【００６５】
電位センサ３０の先端が感光ドラム１に対して垂直に当接する場合、当接圧力が不安定になって、電位センサ３０がいわゆるびびり振動を起こし易くなるので、電極間距離ｄの変動に伴うノイズが多くなる。垂直に近い５度未満の場合も、感光ドラム１の偏心回転に対する追従性が悪くなって、電極間距離ｄの変動に伴うノイズが多くなる。
【００６６】
一方、水平に近い８０度を越える場合、電位センサ３０が腹当たり気味になって、肝心の検知電極部３２ａと感光ドラム１とがうまく対向しなくなって出力が低下する。
【００６７】
電位センサ３０に付与する線圧力は、０．０１ｍｇ／ｍｍ〜１０ｇ／ｍｍが好ましい。線圧力が０．０１ｍｇ／ｍｍ未満の場合、ほとんど接触していない状態なので信号の安定性に欠ける。一方、線圧力が１０ｇ／ｍｍを越える場合、電位センサ３０が短期間で摩耗したり、感光ドラム１に摺擦キズが付いたりする。
【００６８】
電位センサ３０は、先端が感光ドラム１に当接しているので、検知電極部３２ａと感光ドラム１との対向間隔を一定に保つための機構や制御が不要である。そして、電位センサ３０が適正な角度範囲で当接しているので、感光ドラム１の偏心回転に追従して対向間隔を基板フィルム層３１の厚みで一定に維持できる。
【００６９】
当接位置における対向間隔は、５μｍ〜１００μm、好ましくは、１５〜５０μｍが良い。５μｍ未満の場合、電位センサ３０の信号強度が強くなり過ぎ、ノイズを拾い易くなる。５０μｍを越える場合、電位センサ３０の信号強度が弱くなり過ぎ、表面電位の変化をうまく拾えなくなる。
【００７０】
図８の（ａ）に示すように、湾曲面が円筒面状に形成された検知電極部３２ａは、感光ドラム１に対して常に基板フィルム層３１の一定した厚みＬ３１で対向する。感光ドラム１が偏心回転して電位センサ３０の先端が浮き沈みしても、電位センサ３０は、常に一定の対向間隔と対向面積とを保って感光ドラム１に対向し続ける。浮き沈みに応じて当接角度が変化しても、電極面を形成する円筒面は中心３３ｃを中心にして回転して、検知電極部３２全体を通じた対向間隔及び対向面積をほぼ一定に維持する。このため、ノイズの少ない安定した出力が得られる。
【００７１】
図８の（ｂ）に示すように、先端が平坦な電位センサ３０を感光ドラム１に当接させた場合、感光ドラム１が偏心回転して電位センサ３０の先端が浮き沈みすると、検知電極部３２ａが傾いて感光ドラム１との対向間隔が変化する。このため、感光ドラム１の偏心回転によって出力が大きく変動する。
【００７２】
図８の（ｃ）に示すように、針金状の検知電極部３２ａと基板フィルム層３１との間に隙間３３ｓがある場合も、感光ドラム１の偏心回転に伴って検知電極部３２ａと感光ドラム１との対向間隔が変化する。このため、感光ドラム１の偏心回転によって出力が大きく変動する。
【００７３】
電位センサ３０の先端は、一部半円状で湾曲していて、直径が１０〜６００μｍであることが望ましい。直径が１０μｍ未満ではあまりにも感度が良すぎて、ノイズをひろい易く信号が読みにくくなる。直径が６００μｍより大きいと厚みが増しすぎて、強度が上がり、感光ドラム１に摺擦傷をつける可能性がある。
【００７４】
電位センサ３０は、試験静電像１ｓの移動による電位変化量を電位分布の微分値として検出するので、感光ドラム１の回転速度がある程度速い方が電位変化量としては大きくなり、出力が増大して感度が増す。具体的には、周速度（プロセススピード）が５０〜１０００ｍｍ／ｓｅｃは対応可能で、好ましくは１００〜８００ｍｍ／ｓｅｃが精度良く画像流れを検出できる。
【００７５】
＜基板フィルム層、フィルム層＞
図２に示すように、基板フィルム層３１は、高抵抗性材料であって電気抵抗率で１×１０１２〜１×１０１８Ω・ｃｍのものがよい。具体的な材料としては、高抵抗性材料としては、エポキシ系樹脂、イミド系耐熱樹脂、ポリエステル系樹脂、ウレタン系樹脂、ポリスチレン系樹脂、ポリエチレン系樹脂、ポリアミド系樹脂、ＡＢＳ系樹脂がよい。ポリカーボネート樹脂、シリコーン系樹脂等、ジアセテート樹脂、トリアセテート樹脂、ポリメタクリレート樹脂、セロハン、セルロイド、ポリ塩化ビニル樹脂、ポリイミド樹脂、ポリフェニレンサルファイド系フィルムもよい。基板フィルム層３１は、プラスチックフィルム及びシート化したものでも良いし、また、絶縁性のゴムをシート化しても良い。
【００７６】
基板フィルム層３１は、ある程度の弾性変形量を持たせて電位センサ３０の先端を感光ドラム１に直接に当接させるために、ヤング率が０．００１〜１０ＧＰａである材料がよい。ヤング率は、ＪＩＳ−Ｚ  １７０２に基づき、試料幅１０ｍｍ、試験長５０ｍｍの試験片を東洋ボ―ルドウィン社製テンシロンデ２０ｍｍ／分の引張速度で測定し、同時に強度と伸度を算出して求めた。ヤング率が０．００１ＧＰａより小さいと、柔らかすぎて、先端が感光ドラム１にうまく接することができず、ヤング率が１０ＧＰａより大きいと、硬すぎて感光ドラム１に傷がつく。電気抵抗率とヤング率とを満たす材料としては、具体的には、ポリエステルフィルムや、ポリイミドが最適である。
【００７７】
電位センサ３０の薄板状部分の幅Ｌ２は、１〜３２０ｍｍが好ましく、更に好ましくは２〜１０ｍｍがよい。幅Ｌ２が１ｍｍより小さいと強度的に折れ曲がる可能性があり、幅Ｌ２が３２０ｍｍより長いと、長過ぎて変形が発生して、信号ムラの原因となる。
【００７８】
電位センサ３０の薄板状部分の長さＬ３は１〜５０ｍｍが好ましい。長さＬ３が１ｍｍ未満では信号処理回路への接続が困難になり、感光ドラム１の偏心回転によって電位センサ３０の根本部分が感光ドラム１に接触する可能性が出てくる。長さＬ３が５０ｍｍを越えると、全体的に大きいものになって取り付けスペースの確保が困難になり、画像形成装置１００内での折れの原因にもなる。
【００７９】
基板フィルム層３１、フィルム層３５の厚さは、それぞれ５μｍ〜１００μｍ、好ましくは、１５〜５０μｍが良い。５μｍより薄くなると、電位センサ３０の薄板状部分の強度が不足して、折れたりして感度のムラがでてしまう。また、５０μｍより厚くなると電位センサ３０の薄板状部分の強度が過剰になって、感光ドラム１に摺擦傷を付けてしまう。
【００８０】
＜薄膜電極層＞
薄膜電極層３２の材料としては、感光ドラム１の誘導電流をみるために導電性のものが好ましく、電気抵抗率（ＪＩＳ  Ｋ−６９１１、温度２０℃）で１×１０−６〜２×１０４Ωｃｍが良い。更に好ましくは、１×１０−６〜２×１０−４Ωｃｍのものがよく、具体的には、銀、銅、金、アルミニウム、タングステン、鉄、スズ、鉛、チタン、白金などが良い。特に好ましいのは電気抵抗率が低い銀が良い。
【００８１】
電気抵抗率が１×１０−６Ωｃｍより低い材料は、一般的に手に入れるのが難しく、導電性が良過ぎて他の電気ノイズを拾い易くなる。また、２×１０４Ωｃｍより高くなると信号感度が悪くなる。
【００８２】
薄膜電極層３２の厚みとしては０．５〜５０μｍが良い。０．５μｍ未満では基板フィルム層３１の厚みを薄くしなければならなかったり、また電位センサ３０の感度が上がり過ぎて、余分なノイズを拾ったりする。一方、５０μｍを越えると、電位センサ３０の感度が悪くなって画像流れを精度よく検知できなくなる。
【００８３】
薄膜電極層３２の断面形状は、基板フィルム層３１の内側にそって一部が円弧状あるいはＲ形状になっているのが良い。更に好ましくは、先端が一部半円状で湾曲された形状で形成されている。この場合、円が一部、半円状になっているのが特徴で、究極には、先端が完全に円状になってしまっても良いが、あまり余分な面積を感光ドラム１に対向させるとノイズ等の影響を受けや易くなって好ましくない。
【００８４】
薄膜電極層３２が円筒面の一部である場合、感光ドラム１に対して、当接角度θが変化しても、感光ドラム１と薄膜電極層３２との対向距離及び対向面積を一定に保てるので、同じ静電像から得られる信号強度が常に一定である。すなわち、感光ドラム１が偏心回転して当接角度（感光ドラム１の法線と薄板部分の交差角度）θが変化しても、複数の電位センサ３０の当接角度θがばらついていても、同じ静電像から得られる信号強度が常に一定である。
【００８５】
薄膜電極層３２の電極面は、基本的には、半円状に湾曲した円筒面で形成され、円筒面の直径が１０μｍ〜６００μｍである。１０μｍ未満の場合は、あまりにも感度が良過ぎてノイズを拾い易くピーク値が読み難くなる。また、６００μｍを越える場合は、電位センサ３０の厚みが過剰になって曲げ抵抗が上がって、感光ドラム１に対する適正な接触圧を設定できなくなる。接触圧が高くなり過ぎて、基板フィルム層３１の摩耗が急速に進行したり、感光ドラム１に摺擦傷を付けたりする。
【００８６】
これに対して、薄膜電極層３２の電極面が平坦な場合、感光ドラム１に対する当接角度θが変化すると、電極面と感光ドラム１との対向距離及び対向面積が大きく変化する。このため、信号強度にムラができ、検出はできるが、ピーク高さの検出精度が低下して、画像流れの判別が難しいものになる。
【００８７】
薄膜電極層３２は、基本的に、前述の導電性材料を導電性ペーストに加工して、一般的な印刷技術を用いてパターン形成される。一般的な印刷技術とは、スクリーン印刷法、オフセット印刷法、グラビア印刷法、グラビア版を用いたリバースロールコーティング等の枚葉印刷技術である。電極パターンの所望の形以外をマスキングし、その上から、全面印刷して、マスキング部を剥す方法、あるいは、全面印刷したあと、マスキングして、エッチング処理で所望の電極パターンを残す方法でも可能である。
【００８８】
導電性ペーストは、金属粉末がベースとなり、その他に熱硬化性樹脂、アルコキシ基含有変性シリコーン樹脂、キレート形成物質、ならびに、酸素酸またはその部分エステルあるいは部分アミドの主構成成分が加えられている。導電性ペーストには、必要に応じて、また、慣用の範囲内で、溶剤、消泡剤、沈降防止剤、分散剤、カップリング剤、抵抗調整剤などを適宜加えてもよい。
【００８９】
＜第１接着層、第２接着層＞
第１接着層３４、第２接着層３６に用いる接着剤としては、一般的な接着剤が好ましい。具体的な材料としては、塩化ビニル系接着剤、塩化ビニリデン系接着剤、天然ゴム系接着剤、ポリアクリル酸エステル系接着剤、合成ゴム系接着剤、アクリル系接着剤、アクリル／スチレン変性系接着剤が挙げられる。スチレン−ブタジエンゴム系接着剤、イソプレンゴム系接着剤、ネオプレンゴム系接着剤、ネオプレン・フェノール系接着剤、ブタジエンゴム系接着剤、硬化アクリル系接着剤、ポリウレタン系接着剤等も挙げられる。これらを混合して使用することも可能である。第１接着層３４、第２接着層３６の厚さとしては、それぞれ５〜１００μｍが好ましい。５μｍ未満の場合、接着強度が落ちて隙間ができ易く出力ノイズの原因となる。一方、１００μｍを越える場合には、電位センサ３０の薄板状部分の剛性が過剰になって、感光ドラム１に傷を付ける可能性が出てくる。
【００９０】
＜画像流れ＞
図９は画像流れが発生する静電像の説明図、図１０は画像流れが発生していない画像の説明図、図１１は画像流れが発生した画像の説明図である。図１２は電位センサの出力と画像流れとの関係の説明図、図１３は感光ドラムの空回転による電位センサの出力の回復の説明図である。
【００９１】
図１に示すように、帯電装置２及び転写装置５は、電源Ｄ３から電圧を印加されたワイヤ電極２ｂ、５ｂの周囲で、コロナ放電に伴って多種類の窒素酸化物ＮＯＸやオゾン化合物Ｘ−Ｏ３と言った放電生成物を発生する。画像形成時に帯電装置２及び転写装置５で発生した放電生成物の一部は、感光ドラム１の表面に一様に付着して堆積する。発生した放電生成物の別の一部は、常温で昇華する固体物質としてシールドケース２ａ、５ａの内壁面に堆積している。その後、画像形成装置１００が停止すると、シールドケース２ａ、５ａの内壁面から昇華した放電生成物が感光ドラム１のそれぞれの対向面に集中的に凝固する。
【００９２】
放電生成物の感光ドラム１への堆積は、画像形成装置１００の運転期間を通じても全体的に徐々に進行する。放電生成物が堆積すると、感光ドラム１の表面の親水性が高まって空気中の水分を吸着するため、画像形成装置１００における画像形成時間の累積に伴って感光ドラム１の表面抵抗は低下し易くなる。また、停止中に帯電装置２及び転写装置５に対向していた感光ドラム１の領域では、起動直後における表面抵抗の低下が特に著しくなる。
【００９３】
また、堆積した放電生成物は、感光ドラム１の削れ量が従来程度ならば画像形成装置１００が起動された際の通常の前回転動作でも即座に削り取られる傾向が強く、画像流れには至り難い。しかし、感光ドラム１のように、削れ量が従来の１０分の１以下になると、クリーニングブレード６ｂの摺擦によって放電生成物が削り取られ難くなり、画像流れが発生し易くなる。
【００９４】
なお、帯電ローラを用いた帯電装置の場合、帯電ローラに高電圧の交流電圧が印加されて常時放電を伴った帯電が行われるため、画像形成期間を通じて感光ドラム１の表面に放電生成物が一様に堆積される。磁気ブラシ帯電器を用いた注入帯電方式の帯電装置でも、画像形成を通じて感光ドラム１の表面が放電に晒されて放電生成物を堆積させることが確認されている。このため、発明の実施形態における帯電方式はコロナ帯電器を用いる方式には限定されない。
【００９５】
図９に示すように、暗部電位ＶＤに帯電した感光ドラム１を露光して試験静電像１ｓを書き込んだとき、露光された直後は、露光された部分だけ電位が明部電位ＶＬに低下して電位分布のエッジの傾きは急峻である。しかし、感光ドラム１の表面抵抗が低下している場合、露光されてから現像までに感光ドラム１の表面で電荷が移動して、試験静電像１ｓの電位分布のエッジが崩れて傾きが緩くなり、電位のピーク値も低下する。その結果、現像装置で直流電圧Ｖｄｃを用いて現像された画像の線幅Ｗ２は、感光ドラム１の表面抵抗が低下していない場合の線幅Ｗ１よりも狭くなる。直流電圧Ｖｄｃと電位分布のピークとの電位差Ｈ２は、感光ドラム１の表面抵抗が低下していない場合の電位差Ｈ１よりも低くなり、トナーの付着量が減少して画像濃度が低下する。
【００９６】
感光ドラム１の表面が低温の起動時、又は高湿度環境下には、放電生成物が雰囲気中の水分を吸着して、感光ドラム１の表面抵抗を低下させる傾向が高まる。このため、試験静電像１ｓのエッジを挟んで明部電位ＶＬと暗部電位ＶＤとが漏電して所望のエッジの傾きを持った状態で試験静電像１ｓを現像できなくなる。
【００９７】
暗部電位ＶＤと明部電位ＶＬとが漏電して試験静電像１ｓのエッジが崩れると、試験静電像１ｓのエッジにおける電位分布の傾きが緩くなるので、電位センサ３０が出力する正負のピーク電圧は低くなる。そして、試験静電像１ｓの電位分布が理想的な矩形に近い形状からガウス分布的な形状へと変化する。
【００９８】
この際、実際に感光ドラム１上にトナー像が現像されるのに重要である因子は、現像で用いる直流電圧Ｖｄｃの値から明部電位ＶＬ間のコントラスト電位Ｖｃｏｎｔの大きさと、直流電圧Ｖｄｃを横切っている静電像幅Ｗ１である。そして、コントラスト電位Ｖｃｏｎｔが小さいと静電像の深さが浅くなってしまうために画像濃度が低下し、静電像の幅Ｗ１が小さくなると出力される線幅が狭くなってしまう。この結果、感光ドラム１上及び出力画像上ではドットの再現性が悪化し易くなり、画像濃度の低下及び線幅の減少が発生して滲みやかすれの生じた画像流れが発生する。
【００９９】
図１に示すように、１０万枚の通紙画像試験を行って画像流れを発生し易くした感光ドラム１を用いて、高温高湿環境（ＨＨ：３０℃８０％ＲＨ）下で画像流れを発生させる実験を行った。
【０１００】
図１０に示すように、画像流れを発生し易くした感光ドラム１を用いて主走査方向の試験静電像（線幅２ドット８０μｍ）１ｓの画像を４０本、Ａ４サイズ横送りの普通紙に１枚間欠で１万枚を連続画像形成した。この時点では、画像形成の停止期間を挟んでいないため、画像流れは発生しなかった。
【０１０１】
この感光ドラム１を一晩放置して、翌朝一番で同様の画像の画像形成を行った。すると、画像流れが発生して、図１１に示すように、線画像の一部が白く薄くなった。
【０１０２】
図１に示すように、感光ドラム１に試験静電像１ｓを形成して画像出力をさせるとともに、電位センサ３０を用いて試験静電像１ｓの電位分布を測定した。温度湿度、感光ドラム１、停止時間、停止環境等を異ならせて、程度の異なる画像流れを意図的に発生させ、帯電センサ３０の出力信号のピーク値との相関を調べた。
【０１０３】
図１２に示すように、画像流れレベルの異なる各条件にて、試験静電像１ｓを電位センサ３０で検知して出力信号を記録し、続けて線幅１００μｍの文字画像を画像形成した。これにより、レベルの異なる画像流れが文字画像に再現され、画像流れのレベルに応じた試験静電像１ｓの検出信号が採取された。図中の変化率は、予め測定しておいた新品の感光ドラム１での出力信号の信号レベル１２０ｍＶを基準信号とし、それぞれの条件下で、基準信号から何％、ピーク電圧が変化したかを数値で示した。
【０１０４】
その結果、形成された画像の画像流れの程度と採取した出力信号のピーク電圧との間には、高い相関性が確認された。また、目視状態で文字画像の画像流れが確認できる場合、予め測定しておいた新品の感光ドラム１での出力信号に対して、ピーク電圧が概ね１５％低下していることが確認された。これにより、電位センサ３０を用いて試験静電像１ｓの検出信号のピーク電圧を測定することで、画像流れの発生を十分に予測できることが確認された。
【０１０５】
図１２に示すように、ピーク電圧の大きさによって画像流れの状態が正確に見積もられ、実際の文字画像のボケ具合も判断される。ピーク電圧の大きさによって、画像形成した場合に画像流れが発生するか否かを正確に判断できる。
【０１０６】
図５に示すように、制御部１１０は、信号処理回路１２０を通じて電位センサ３０の出力を取り込む。電位センサ３０が出力する正負のピーク電圧は、試験静電像１ｓの電位分布のエッジの傾きに対応している。制御部１１０は、感光ドラム１が新品状態のときに低温低湿（ＬＬ）環境で測定した基準値に対して、測定したピーク電圧を比較する。
【０１０７】
このとき、試験静電像１ｓの線幅Ｗ１は、２０〜２０００μｍが好ましく、４０μｍ〜１０００μｍがさらに好ましい。この範囲であれば、画像流れの判断を静電像で精度良く判断できる。
【０１０８】
図１に示すように、画像流れは、画像形成装置１００の停止後に長時間放置された後に発生し易く、画像形成装置１００の連続動作中は発生し難い。画像流れの原因の１つである放電生成物は、画像形成装置１００の運転中においてはクリーニング装置６のクリーニングブレード６ｂの摺擦によって掻き取られ続けているからである。
【０１０９】
また、画像流れの直接的原因である感光ドラム１への水分吸着に関しては、画像形成中は、定着装置８の放射熱やクリーニングブレード８ｂの摩擦熱が感光ドラム１の表面温度を高く維持している。画像形成中は、感光ドラム１の表面が温度差によって周囲よりも乾燥方向となり、水分の吸着が抑止されている。しかし、画像形成装置１００の停止後、ある程度時間が経過すると、周囲と同一温度に低下するため、感光ドラム１の表面は、放電生成物が吸湿性、親水性を高めた分だけ、周囲よりも水分を吸着し易くなってしまう。
【０１１０】
従って、画像形成を待機させて感光ドラム１を回転し続けていれば、クリーニングブレード６ｂの摩擦だけでも、画像流れが発生しないレベルまで感光ドラム１の表面抵抗を回復できる。このとき、定着装置８を作動させて感光ドラム１が加温されていれば、表面抵抗を回復させるために感光ドラム１を回転させる時間が短くて済む。
【０１１１】
図１３に示すように、高温高湿環境（ＨＨ：３０℃８０％ＲＨ）、常温常湿環境（ＭＭ：２３℃５０％ＲＨ）、常温低湿環境（ＭＬ：２３℃５％ＲＨ）にて感光ドラム１を回転させて表面抵抗を回復させる実験を行った。
【０１１２】
図１に示すように、定着装置８及び現像装置４をＯＦＦし、帯電装置２及び転写装置５をＯＮした状態で、放電生成物を堆積させた感光ドラム１を回転させ、１０秒ごとに試験静電像１ｓを形成して電位センサ３０でピーク出力を測定した。
【０１１３】
図１３に示すように、高温高湿環境（ＨＨ：３０℃８０％ＲＨ）の場合、７０秒の空回転で試験静電像１ｓの検出信号のピーク電圧は、基準値の８５％まで回復した。
【０１１４】
常温常湿環境（ＭＭ：２３℃５０％ＲＨ）の場合、２０秒の空回転で試験静電像１ｓの検出信号のピーク電圧は、基準値の８５％まで回復した。
【０１１５】
常温低湿環境（ＭＬ：２３℃５％ＲＨ）の場合、感光ドラム１が吸着すべき水分が周囲に無いため、試験静電像１ｓの検出信号のピーク電圧は、最初から基準値の８５％以上あった。
【０１１６】
画像流れは、画像形成装置１００の放置直後に発生し易く、画像形成装置１００の連続動作中は発生しにくい。よって、画像流れ対策としては、画像形成装置１００の起動時の起動時前回転や、スリープモード待機後の再始動における画像形成前・前回転において集中して実行する方法が効果的である。
【０１１７】
＜移動機構＞
図２に示すように、移動機構４０は、１０個の電位センサ３０を感光ドラム１の回転方向に直角な幅方向に配列させて取り付けた支持梁４４を昇降させて、電位センサ３０の先端を感光ドラム１から離間させる方向に移動させる。移動機構４０は、当接過程では、複数の電位センサ３０を共通に支持して、当接させる方向へ一体に移動させて、それぞれの先端を一斉に感光ドラム１に対する当接高さへ位置決める。
【０１１８】
支持梁４４の両端は、一対の案内レール４１によって上下へ移動可能に保持され、それぞれ長円形のカム溝４２が形成されている。それぞれのカム溝４２の内側に、駆動モータＭ２によって駆動される一対の偏心カム４３が保持され、駆動モータＭ２を作動させて偏心カム４３を回転させることにより、支持梁４４の両端が上下に駆動される。
【０１１９】
制御部１１０は、移動機構４０を制御して、電位センサ３０の非検出時に、電位センサ３０を感光ドラム１から離間させて電位センサ３０の先端の摺擦を軽減する。
【０１２０】
図２を参照して図１に示すように、電位センサ３０は、露光装置３による露光位置と現像装置４による現像位置との間で感光ドラム１の表面電位の変化を検出する。
【０１２１】
制御部１１０は、前回転を行うために感光ドラム１が回転を開始した後に、電位センサ３０の薄板部分が曲げ反力を作用する位置まで支持梁４４を下降させて、所定の当接圧力にて電位センサ３０の先端を感光ドラム１に当接させる。
【０１２２】
そして、感光ドラム１を回転させて表面抵抗を回復させ、電位センサ３０の出力から表面抵抗が所定レベルに回復したことが確認されると、支持梁４４を上昇させて、電位センサ３０を感光ドラム１から離間させる。
【０１２３】
なお、電位センサ３０の先端の磨耗を軽減する目的であれば、電位センサ３０の先端の当接圧を軽減する程度に、移動機構４０を作動させてもよい。断続的に電位センサ３０を用いた測定を行う場合、断続的な測定の間隔では当接状態を維持したまま当接圧力を軽減しておき、必要な測定が完了した後に完全に離間させる制御としてもよい。
【０１２４】
＜実施例１＞
図１４は実施例１の制御のフローチャートである。
【０１２５】
図６に示すように、まず、以下の条件で電位センサ３０を製作した。
基板フィルム層３１、フィルム層３５：東レ製のルミラー（商標）：ＰＥＴフィルム、厚み２５μｍ、幅２．５ｍｍ、長さ４５ｍｍ、ヤング率２．７ＧＰａ、抵抗率１×１０１５Ω・ｃｍ
薄膜電極層３２：シントーケミトロン製の銀ペースト：Ｋ−３４２４、抵抗１．５９×１０−６Ωｃｍ
検知電極部３２ａ：幅２１２μｍ、長さ２ｍｍ、厚さ１０μｍ
接続配線部３２ｂ：幅０．５ｍｍ
第１接着層３４、第２接着層３６：東洋インキ製造製のオリバイン（商標）、アクリル系粘着剤、厚さ２０μｍ
図６の（ａ）に示すように、ＰＥＴフィルムの基板フィルム層３１に銀ペーストをスクリーン印刷して図７の（ａ）に示すＬ字パターンの検知電極部３２ａ及び接続配線部３２ｂを薄膜形成した。
図６の（ｂ）に示すように、その上から第１接着層３４の接着剤として、アクリル系粘着剤を厚み２０μｍとなるようにバーコーターで塗布、乾燥した。
図６の（ｃ）に示すように、その上から上記ＰＥＴフィルムを貼り付けた。
図６の（ｄ）に示すように、さらにその上から、第２接着層３６として上記接着剤を厚み２０μｍとなるようにバーコーターで塗布、乾燥した。
図６の（ｅ）に示すように、それを長さ方向の一端側から２０ｍｍのところで先端に湾曲面を形成しつつ折り曲げて、背中合わせに完全に貼り付けた。
【０１２６】
図５に示すように、このようにして製作した電位センサ３０を、当接状態で、感光ドラム１に対して所定角度の当接角度１５度（薄板部と感光ドラム１の法線との交差角度）、加圧力０．１ｇ／ｍｍとなるように取り付けた。電位センサ３０に信号処理回路１２０を接続し、出力信号のピーク値をＡ／Ｄ変換して制御部１１０に取り込ませ、感光ドラム１における画像流れのレベルを判断させた。制御部１１０は、この判断結果により画像流れが回復したと判断したら、駆動モータ１Ｍを制御して、感光ドラム１の回転を停止させて画像形成を許可する。
【０１２７】
実施例１では、上述したように、検出信号における基準値に比較して１５％のピーク高さの低下が画像流れ対策を実行するか否かの閾値としている。
【０１２８】
図２を参照して図１４に示すように、制御部１１０は、画像形成装置１００の起動時及び画像形成ジョブの受信時に、駆動モータ（１Ｍ：図５）を制御して感光ドラム１を前回転させる（Ｓ１１）。
【０１２９】
制御部１１０は、駆動モータＭ２を作動させて支持梁４４を下降させることにより、前回の測定終了時に感光ドラム１から離間させた電位センサ３０を、感光ドラム１に当接させる（Ｓ１２）。
【０１３０】
制御部１１０は、感光ドラム１の全周に等間隔で定めた１０個の角度範囲に試験静電像１ｓを４本づつ合計４０本書き込む（Ｓ１３）。これと並行して、書き込んだ試験静電像１ｓを直ちに静電センサ３０で検出させる（Ｓ１３）。信号処理回路１２０から取り込んだピーク高さは、４本分ごとに平均され、感光ドラム１の１０個の角度範囲と図２に示す１０個の電位センサ３０の番号とに対応させて制御部１１０の記録装置に保持される（Ｓ１３）。
【０１３１】
制御部１１０は、感光ドラム１の一周４０本の試験静電像１ｓから、１０個の電位センサ３０を用いて、それぞれ軸方向の位置をずらせて１０個のピーク高さデータを取り込む。そして、１０本×１０角度領域のピーク高さデータに基づいて、感光ドラム１全表面における試験静電像１ｓの検出信号のピーク高さマップを作成する。そして、全表面のピーク高さマップに基づいてピーク高さが最も低い領域のピーク高さを抽出する（Ｓ１４）。
【０１３２】
制御部１１０は、基準値の８５％以上のピーク高さが検出された時点で（Ｓ１５のＹＥＳ）、画像流れ対策は必要ないと判断する。そして、駆動モータＭ２を作動させて支持梁４４を上昇させることにより、電位センサ３０を感光ドラム１から離間させる（Ｓ１６）。
【０１３３】
制御部１１０は、電位センサ３０を感光ドラム１から離間させることによりトナーの付着や摩耗を回避させた状態で、前回転を停止させ（Ｓ１７）、続いて、画像形成許可信号を出す（Ｓ１８）。
【０１３４】
図２に示すように、実施例１では、画像流れを定量化して確認するため、画像形成前に感光ドラム１が回転している間に、感光ドラム１の長手方向の試験画像１ｓを円周長さ１周分に４０本書き込む。試験静電像１ｓは、書き込み解像度６００ｄｐｉ（ビームスポット径：４２．３μｍ）の３倍程度であるおよそ１２７μｍの幅を持つ。試験静電像１ｓは、円周長さ１周分を等しく分割した１０個の角度領域において、副走査方向（感光ドラム周方向）に等間隔で４本ずつがそれぞれ書き込まれる。このときの試験静電像１ｓの深さは一定になるようにする。
【０１３５】
感光ドラム１の長手方向に１０ヶ所等間隔に設置した電荷センサ３０でそれぞれの試験静電像１ｓに対応する電位分布の信号強度を読み取る。
【０１３６】
ここで、便宜上、制御部１１０に送られた時系列及び各位置のデータを指定するために、感光ドラム１の起動或いは再起動（スリープ時）から何周目に描かれたかをｘとする。感光ドラム１の一周における何個目の角度領域かをｙ（１、２、３、４、５、６、７、８、９、０）とする。感光ドラム１の長手方向のどの位置で電位分布を測定したかをｚで表す。これにより、ピーク値の各データをＬｘｙｚと表現し、例えば、前回転中１周目の３個目の角度領域における感光ドラム１の長手方向の背面側から数えて５番目のピーク値のデータはＬ１３５と表現する。
【０１３７】
また、基準値として、前もって制御部１１０に記憶させている初期状態（初期なので放電生成物の影響を受けておらず流れていない状態）の感光ドラムでのピーク値のレベルをＬＲ０＊ｚと定義する。ここで＊は、初期状態の感光ドラム１における一周分のピーク値の平均値を使用する。流れていないため、レベル差ほとんど無いので、平均値を用いて代表値とする。ｚは、電位センサ３０の特性差を補償するため各位置の初期データを使用する。
【０１３８】
そして、ＬＲ０＊ｚに対してＬｘｙｚを、下記の計算式を用いて比べる。
（１−Ｌｘｙｚ／ＬＲ０＊ｚ）×１００％
【０１３９】
この式は、初期状態からどのぐらい試験静電像１ｓの電位分布が崩れているかを示しており、現在の状態が初期状態と変わらなければ、Ｌｘｙｚ＝ＬＲ０＊ｚで０％となる。そして、試験静電像１ｓの電位分布が崩れるに従って値が増える。
【０１４０】
次に、感光ドラム１の１０回転毎に、すべてのピーク値Ｌｘｙｚの中の最悪値を導出し、電位分布最悪値として処理する。そして、電位分布最悪値が、１５％以上の信号強度変化が認められた場合（Ｓ１５のＮＯ）は画像流れが目視可能なレベルとして画像形成を許可しないで、感光ドラム１の回転を継続する（Ｓ２０）。
【０１４１】
一方、１５％より小さくなったら、画像流れ対策は必要ないと判断して感光ドラム１の回転を停止させ、続いて、画像形成許可信号を出す。
【０１４２】
実施例１の制御によれば、画像流れを静電像で信号化するので、安定的に精度よく検知でき、現像の要因や感光ドラム１の消耗劣化においても十分に対応できるため、画像流れを精度良く回避できる。さらには、ユーザーの起動時の待ち時間の短縮に関してその性能を向上させることができる。
【０１４３】
以上説明したように、本実施例においいては、すくなくとも、画像流れを静電像で信号化して評価するプロセスをとるため、安定的に精度よく画像流れを回避できる。現像部の要因や感光体の耐久変化においても十分に対応でき、さらには、定着性などの画像形成における各種性能を補償しながら、ユーザーの起動時の待ち時間を必要最低限に抑制できる。
【０１４４】
＜実施例２＞
図１５は感光ドラムの回転に伴う表面抵抗の回復の説明図、図１６は実施例２の制御のフローチャートである。
【０１４５】
実施例１の制御では、感光ドラム１の表面抵抗を回復させるための前回転の開始から終了まで、電位センサ３０を感光ドラム１に当接させ続けた。これに対して、実施例２の制御では、前回転の開始時に電位センサ３０を感光ドラム１に当接させて試験静電像１ｓの検出信号のピーク値を測定すると直ちに離間させる。感光ドラム１の表面抵抗を回復させるための前回転の継続時間は、図１５に示すように、測定結果に応じて設定される。
【０１４６】
これにより、１回の前回転で電位センサ３０が感光ドラム１に当接する時間は３秒以内となり、電位センサ３０の先端に対するトナーの付着や摩耗は実施例１の制御よりもさらに抑制される。
【０１４７】
図５を参照して図１６に示すように、制御部１１０は、前回転が開始されると（Ｓ１１）、電位センサ３０を感光ドラム１に当接させる（Ｓ１２）。そして、露光装置３により試験静電像１ｓを書き込み、電位センサ３０の検出信号のピーク値を測定して（Ｓ１３）、電位センサ３０を感光ドラム１から離間させる（Ｓ２４）。
【０１４８】
制御部１１０は、図１５に示すように、ピーク値の信号強度に応じた前回転時間を設定する（Ｓ２５）。すなわち、電位分布が崩れて画像流れのレベルが高いほど、感光ドラム１を長時間前回転させて（Ｓ２６、Ｓ２７）、クリーニングブレード６ｂによる摺擦を長く継続させて停止する（Ｓ１７）。これにより、前回転開始当初の画像流れのレベルの違いにかかわらず、ほぼ一定水準まで表面抵抗が回復するので、画像形成を許可しても（Ｓ１８）、画像流れが目立たない画像を形成できる。
【０１４９】
＜実施例３＞
電位センサ３０を用いた試験静電像の測定は、感光ドラム１の前回転時間の制御には限定されない。実施例３では、画像流れのレベルに応じて露光量を調整することにより、画像流れの目立たない画像を形成する。
【０１５０】
図５を参照して図９に示すように、感光ドラム１の表面抵抗が低下すると、反転現像される静電像の電位のピーク値が低下して、現像される画像の線幅Ｗ２が狭くなるとともに、トナーの付着量が減少して画像濃度が低下する。
【０１５１】
そこで、実施例３では、画像流れのレベルが高いほど露光装置３のレーザービーム強度を高めて、静電像の明部電位ＶＬを一段低下させて、現像コントラストＶＬ−Ｖｄｃを表面抵抗が低下していない場合と同程度に確保させる。
【０１５２】
これにより、画像流れが発生しても、少なくとも画像濃度については、画像流れが発生していない場合と同様に確保できる。
【図面の簡単な説明】
【０１５３】
【図１】電位センサを取り付けた画像形成装置の構成の説明図である。
【図２】静電像センサの配置の説明図である。
【図３】感光ドラムの感光層の構成の説明図である。
【図４】電位センサの構成の説明図である。
【図５】電位センサの出力回路の説明図である。
【図６】電位センサの製造方法の説明図である。
【図７】電極パターンの説明図である。
【図８】電位センサの先端形状の説明図である。
【図９】画像流れが発生する静電像の説明図である。
【図１０】画像流れが発生していない画像の説明図である。
【図１１】画像流れが発生した画像の説明図である。
【図１２】電位センサの出力と画像流れとの関係の説明図である。
【図１３】感光ドラムの空回転による電位センサの出力の回復の説明図である。
【図１４】実施例１の制御のフローチャートである。
【図１５】感光ドラムの回転に伴う表面抵抗の回復の説明図である。
【図１６】実施例２の制御のフローチャートである。
【符号の説明】
【０１５４】
１  感光ドラム
２  帯電装置
３  露光装置
４  現像装置
５  転写装置
６  クリーニング装置
７  中間転写ベルト
８  定着装置
１０  画像形成部
３０  電位センサ
３１  基板フィルム層
３２  薄膜電極層
３２ａ  検知電極部
３２ｂ  接続配線部
３３  中心層
３４  第１接着層
３５  フィルム層
３６  第２接着層
４０  移動機構
４１  案内構造（案内レール）
４２  カム溝
４３  偏心カム
４４  支持梁
１００  画像形成装置
１１０  制御部
１２０  信号処理回路
【図１】
2010060761.tif 000005
【図２】
2010060761.tif 000006
【図３】
2010060761.tif 000007
【図４】
2010060761.tif 000008
【図５】
2010060761.tif 000009
【図６】
2010060761.tif 000010
【図７】
2010060761.tif 000011
【図８】
2010060761.tif 000012
【図９】
2010060761.tif 000013
【図１０】
2010060761.tif 000014
【図１１】
2010060761.tif 000015
【図１２】
2010060761.tif 000016
【図１３】
2010060761.tif 000017
【図１４】
2010060761.tif 000018
【図１５】
2010060761.tif 000019
【図１６】
2010060761.tif 000020